(57)【特許請求の範囲】
【請求項１】
（Ｉ）コーティング組成物を熱酸発生剤、光酸発生剤又はアミン架橋剤から選択される活性剤を含有する第１パターン形成材料の上に塗布するステップであって、該コーティング組成物が、
（ｉ）単位
（ＨＳｉＯ（３−ｘ）／２（ＯＲ’）ｘ）ｍ
（ＲＳｉＯ（３−ｘ）／２（ＯＲ’）ｘ）ｎ
（Ｒ１ＳｉＯ（３−ｘ）／２（ＯＲ’）ｘ）ｐ
（Ｒ２ＳｉＯ（３−ｘ）／２（ＯＲ’）ｘ）ｑ
を含み、Ｒ’は水素原子又は１〜４個の炭素原子を有する炭化水素基であり、Ｒはエポキシを含有する基、（メタ）アクリロキシ官能基を含有する基、及びビニルエーテル基から選択される光硬化性基であり、Ｒ１はスルホン酸基、リン酸基又は２−アリルオキシテトラヒドロピランとヒドロシルセスキオキサンとの反応により得られるテトラヒドロピラニルオキシプロピル基であり、Ｒ２はいずれかの有機補助基であり、ｘは０、１又は２の値を有し、樹脂中、ｍは０．１０〜０．９５の値を有し、ｎは０．０５〜０．７の値を有し、ｐは０．０５〜０．５の値を有し、ｑは０〜０．５の値を有し、ｍ＋ｎ＋ｐ＋ｑ＝１であるシルセスキオキサン樹脂を含む、ステップと；
（ＩＩ）該コーティング組成物を硬化機構に露光し、該第１パターン材料の表面上に硬化コーティングを生成するステップと；
（ＩＩＩ）いずれの未硬化コーティング組成物も除去するステップと；
（ＩＶ）該硬化コーティングをいずれの水平表面からも除去し、該第１パターン材料の側壁上に硬化コーティングをもたらすステップと；
（Ｖ）該第１パターン材料を除去し、これにより該基板上に該硬化コーティング組成物からなる第２パターンを生成するステップと
を具える、基板上にパターンを形成する方法。
【請求項２】
ｍが０．２〜０．９０の値を有し、ｎが０．０５〜０．５０の値を有し、ｐが０．０５〜０．３０の値を有し、ｑが０〜０．２５の値を有する、請求項１に記載の方法。
【請求項３】
ｍが０．３〜０．８５の値を有し、ｎが０．１〜０．３の値を有し、ｐが０．１〜０．２０の値を有し、ｑが０．０１〜０．２０の値を有する、請求項１に記載の方法。
【請求項４】
Ｒは、Ｒ２が１〜４個の炭素原子を有する炭化水素基又はポリエーテル基の、式−Ｒ２ＯＣＨ２ＣＨ（Ｏ）ＣＨ２又はＣＨ２ＣＨ２−（Ｃ６Ｈ９（Ｏ））を有するエポキシ基である、請求項１〜３のいずれかに記載の方法。
【請求項５】
Ｒが３−グリシドキシプロピル基である、請求項４に記載の方法。
【請求項６】
Ｒが２−（３，４−エポキシシクロへキシル）基である、請求項４に記載の方法。
【請求項７】
Ｒは、Ｒ３が水素原子又はメチル基であり、Ｒ４が１〜４個の炭素原子を有する炭化水素基又はポリエーテル基の、式ＣＨ２＝Ｃ（Ｒ３）ＣＯＯＲ４−を有するアクリロキシ官能基である、請求項１〜３のいずれかに記載の方法。
【請求項８】
Ｒがメタクリロキシプロピルである、請求項７に記載の方法。
【請求項９】
Ｒがアクリロキシプロピルである、請求項７に記載の方法。
【請求項１０】
Ｒがビニルエーテル基である、請求項１〜３のいずれかに記載の方法。
【請求項１１】
前記コーティング組成物が溶媒も含む、請求項１に記載の方法。
【請求項１２】
前記コーティング組成物が加熱により熱硬化される、請求項１に記載の方法。
【請求項１３】
前記コーティング組成物が放射線に露光により硬化される、請求項１に記載の方法。
【請求項１４】
いずれの未硬化コーティング組成物も現像剤溶液で除去される、請求項１に記載の方法。
【請求項１５】
前記硬化コーティングがいずれの水平表面からも反応性イオンエッチング技術により除去される、請求項１に記載の方法。
【請求項１６】
前記硬化コーティングがＣＦ４でのエッチングにより除去される、請求項１に記載の方法。
【請求項１７】
前記第１パターン形成材料がエッチングにより除去される、請求項１に記載の方法。
【請求項１８】
前記第１パターン形成材料がＯ２プラズマでのエッチングにより除去される、請求項１に記載の方法。
【発明の詳細な説明】
【背景技術】
【０００１】
マイクロエレクトロニクス産業において、所定のチップサイズについての向上した回路の要求は、工程速度を増加させ、チップの効率を向上させるため、より小さなハーフピッチノードへと向かった。マイクロリソグラフィー技術は構造機構のサイズ低減の鍵である。焦点及び分解の深度はリソグラフィー装置の開口数及び光の波長によって決まる。
【０００２】
ダブルパターニングはフォトリソグラフィーの機構密度を向上するために開発された技術の一種である。半導体産業にとって、ダブルパターニングは現在入手可能な１９３ｎｍ液浸リソグラフ装置を用いる３２ｎｍ及び２２ｎｍハーフピッチノードに用いられる唯一のリソグラフィー技術であり得る。ダブルパターニングには４つの一般的なスキーム：（１）二重露光；（２）自己整合スペーサマスク；（３）混成マスク；及び（４）速やかなパターン蓄積を用いることができる。これらの中でも、自己整合スペーサマスクはおそらくもっとも期待される技術であるが、その工程は非常に高度であり、多くの複雑なステップを含む。一般的にはスペーサ材料をまず予備パターン形成機構の側壁に形成し、スピンオン又は蒸着工程により塗布した後、水平表面上のすべての膜材料をエッチング除去し、側壁のみを残す。もとのパターン形成機構を除去した後、スペーサのみが残る。線ごとに２つのスペーサが存在するので、線密度は２倍となる。
【０００３】
シリコン含有材料がダブルパターニングに有用であるためには、いくつかの基準を満たさなければならない。まず、フォトレジストが溶けない有機アルコール又はエーテルのような溶媒中になければならない。また、複数の硬化方法により硬化することができ、ＣＦ４及びＯ２のような異なるエッチング方法によりエッチングすることができる選択された組成物の形成を可能にすることができなければならない。特定のシルセスキオキサン樹脂はこれらの基準を満たすことが見出された。
【発明の概要】
【０００４】
本発明は、基板、一般的には電子デバイス上のパターンの生成におけるシルセスキオキサン樹脂を含むコーティング組成物の使用に関する。この工程は、パターン形成フォトレジスト層をその上に有する基板で開始する。コーティング組成物をパターン形成フォトレジストの上に塗布し、パターン表面で硬化し、パターン表面上に硬化シルセスキオキサン樹脂を生成する。未硬化シルセスキオキサン樹脂層を次に除去し、パターン表面上に硬化シルセスキオキサン樹脂を残す。水平表面上の硬化シルセスキオキサン樹脂を除去し、下にあるフォトレジストを露光する。このフォトレジストを除去し、硬化シルセスキオキサンのパターンを残す。任意で、新規パターンを下層へ転写することができる。
【図面の簡単な説明】
【０００５】
【図１】ダブルパターニング方法を用い、シルセスキオキサン樹脂を用いる基板上にパターンを形成する工程ステップを示す。
【発明を実施するための形態】
【０００６】
本明細書では基板上にパターンを形成する方法について開示するが、該方法は、
（Ｉ）コーティング組成物を熱酸発生剤、光酸発生剤又はアミン架橋剤から選択される活性剤を含有する第１パターン形成材料の上に塗布するステップであって、該コーティング組成物が、
（ｉ）単位
（ＨＳｉＯ（３−ｘ）／２（ＯＲ’）ｘ）ｍ
（ＲＳｉＯ（３−ｘ）／２（ＯＲ’）ｘ）ｎ
（Ｒ１ＳｉＯ（３−ｘ）／２（ＯＲ’）ｘ）ｐ
（Ｒ２ＳｉＯ（３−ｘ）／２（ＯＲ’）ｘ）ｑ
を含み、Ｒ’は水素原子又は１〜４個の炭素原子を有する炭化水素基であり、Ｒはエポキシを含有する基、アクリロキシ官能基を含有する基、及びビニルエーテル基から選択される光硬化性基であり、Ｒ１は親水性有機基であり、Ｒ２はいずれかの有機補助基であり、ｘは０、１又は２の値を有し、樹脂中、ｍは０．１０〜０．９５の値を有し、ｎは０．０５〜０．７の値を有し、ｐは０．０５〜０．５の値を有し、ｑは０〜０．５の値を有し、ｍ＋ｎ＋ｐ＋ｑ≒１であるシルセスキオキサン樹脂を含む、ステップと；
（ＩＩ）該コーティング組成物を硬化機構に露光し、該第１パターン材料の表面上に硬化コーティングを生成するステップと；
（ＩＩＩ）いずれの未硬化コーティング組成物も除去するステップと；
（ＩＶ）該硬化コーティングをいずれの水平表面からも除去し、該第１パターン材料の側壁上に硬化コーティングをもたらすステップと；
（Ｖ）該第１パターン材料を除去し、これにより該基板上に該硬化コーティング組成物からなる第２パターンを生成するステップと
を具える。
【０００７】
シルセスキオキサン樹脂は、単位
（ＨＳｉＯ（３−ｘ）／２（ＯＲ’）ｘ）ｍ
（ＲＳｉＯ（３−ｘ）／２（ＯＲ’）ｘ）ｎ
（Ｒ１ＳｉＯ（３−ｘ）／２（ＯＲ’）ｘ）ｐ
（Ｒ２ＳｉＯ（３−ｘ）／２（ＯＲ’）ｘ）ｑ
を含み、Ｒ’は水素原子又は１〜４個の炭素原子を有する炭化水素基であり、Ｒは３−グリシドキシプロピル基又は２−（３，４−エポキシシクロへキシル）−エチル基のようなエポキシ官能基を含有する基、メタクリロキシプロピル基、アクリロキシプロピル基のようなアクリロキシ官能基を含有する基、及びビニルエーテル基から選択される光硬化性基であり、Ｒ１は、これらに限定されないが、ポリエチレングリコール基、スルホン酸基、リン酸基から選択される親水性有機基であり、Ｒ２はメチル、フェニル基を含むいずれかの有機補助基であり、ｘは０、１又は２の値を有し、樹脂中、ｍは０．１０〜０．９５の値を有し、ｎは０．０５〜０．７の値を有し、ｐは０．０５〜０．５の値を有し、ｑは０〜０．５の値を有し、ｍ＋ｎ＋ｐ＋ｑ≒１である。一般的にはｍは０．２〜０．９０、あるいは０．３〜０．８５の値を有する。一般的にはｎは０．０５〜０．５０、あるいは０．１〜０．３の値を有する。一般的にはｐは０．０５〜０．３０、あるいは０．１〜０．２０の値を有する。一般的にはｑは０〜０．２５、あるいは０．０１〜０．２０の値を有する。
【０００８】
Ｒ’は単独で水素原子又は１〜４個の炭素原子を有する炭化水素基である。Ｒ’の例としては、Ｈ、メチル、エチル、プロピル、イソプロピル、ｎ−ブチル、及びｔｅｒｔ−ブチルを挙げることができる。一般的にはＲ’はＨ又はメチルである。
【０００９】
Ｒは光硬化性有機基である。光硬化性有機基の例としては、エポキシ官能基を含有する基、アクリロキシ官能基を含有する基又はビニルエーテル基を挙げることができるが、これらに限定されない。エポキシ官能基を含有する基は、Ｒ２が１〜４個の炭素原子を有する炭化水素基又はポリエーテル基である式−Ｒ２ＯＣＨ２ＣＨ（Ｏ）ＣＨ２又はＣＨ２ＣＨ２−（Ｃ６Ｈ９（Ｏ））により表すことができる。エポキシ官能基を含有する基の例としては、３−グリシドキシプロピル基又は２−（３，４−エポキシシクロへキシル）基を挙げることができる。アクリロキシ官能基を含有する基は、Ｒ３が水素原子又はメチル基であり、Ｒ４が１〜４個の炭素原子を有する炭化水素基又はポリエーテル基である式ＣＨ２＝Ｃ（Ｒ３）ＣＯＯＲ４−により表すことができる。アクリロキシ官能基を含有する基の例としては、メタクリロキシプロピル又はアクリロキシプロピルを挙げることができるが、これらに限定されない。ビニルエーテル基は−Ｏ−ＣＨ＝ＣＨ２により表すことができる。
【００１０】
Ｒ１は親水基である。親水基の例としては、ポリエチレングリコール基、スルホン酸基、リン酸基を挙げることができるが、これらに限定されない。
【００１１】
本発明において有用である樹脂の例としては：
（ＨＳｉＯ（３−ｘ）／２（ＯＲ’）ｘ）０．５〜０．９（ＲＳｉＯ（３−ｘ）／２（ＯＲ’）ｘ）０．１〜０．３５（Ｒ１ＳｉＯ（３−ｘ）／２（ＯＲ’）ｘ）０．０１〜０．２
（Ｒがエチルシクロヘキセンオキシド（ＣＨＥｐ）であり、Ｒ１がポリエチレンオキシド（ＰＥＯ）であり、Ｒ’がＨ若しくはアルキル基である）
、又は、
（ＨＳｉＯ（３−ｘ）／２（ＯＲ’）ｘ）０．５〜０．９（ＲＳｉＯ（３−ｘ）／２（ＯＲ’）ｘ）０．１〜０．３５（Ｒ１ＳｉＯ（３−ｘ）／２（ＯＲ’）ｘ）０．０１〜０．２
（Ｒがメタクリレート基（ＭＡ）であり、Ｒ１がＰＥＯであり、Ｒ’がＨ又はアルキル基である）
を挙げることができるが、これらに限定されない。
【００１２】
シルセスキオキサン樹脂は当技術分野において知られるいずれかの方法により生成することができる。例えば、シルセスキオキサン樹脂は適当なシランの加水分解及び／又は縮合により生成することができる。この方法により、不完全な加水分解又は縮合の結果として残留−ＯＨ及び／又はＯＲ’がシルセスキオキサン樹脂中に残る可能性がある。−ＯＲ’基を含有するシルセスキオキサン樹脂中の単位の総量が７０モル％を超えると、樹脂のゲル化及び不安定化が起こり得る。一般的にはシルセスキオキサン樹脂は、合成経路に応じて、６〜６０モル％の−ＯＲ’基を含有する単位を含有する。
【００１３】
シルセスキオキサン樹脂を生成する別の方法は、ヒドロシルセスキオキサン（ＨＳＱ）のＣ＝Ｃ官能基を含有するＲ基とのヒドロシリル化触媒の存在下での反応による。
【００１４】
シルセスキオキサン樹脂を生成する別の方法は、（ＨＳｉＯ（３−ｘ）／２（ＯＲ’）ｘ）ｍ（Ｒ２ＳｉＯ（３−ｘ）／２（ＯＲ’）ｘ）ｎのＣ＝Ｃ官能基を含有するＲ基及びＣ＝Ｃ官能基を含有するＲ１基とのヒドロシリル化触媒の存在下での反応により、式中、ｍは０．３０〜１．０の値を有し、Ｒ２は上述のとおりである。
【００１５】
シルセスキオキサン樹脂は、ＲＩ検出及び標準ポリスチレンを用いるゲル透過クロマトグラフィーにより測定されるように、５００〜２００，０００の範囲内、あるいは５００〜１００，０００の範囲内、あるいは７００〜３０，０００の範囲内の重量平均分子量（Ｍｗ）を有する。
【００１６】
シルセスキオキサン樹脂は一般的には溶媒の存在下で生成される。加水分解及び／又は縮合反応に関与し得るアルコール以外の官能基を含有しないいずれかの適切な有機又はシリコーン溶媒をシルセスキオキサン樹脂の生成に用いることができる。溶媒は一般的には溶媒及びシラン反応剤の総重量に対して４０〜９８重量パーセント、あるいは７０〜９０重量パーセントの量で用いられる。反応は二相又は単相系として行うことができる。
【００１７】
有用な有機溶媒の例としては、ｎ−ペンタン、ヘキサン、ｎ−ヘプタン、及びイソオクタンのような飽和脂肪族化合物；シクロペンタン及びシクロヘキサンのような脂環式化合物；ベンゼン、トルエン、キシレン、メシチレンのような芳香族化合物；テトラヒドロフラン、ジオキサン、エチレングリコールジエチルエーテル、エチレングリコールジメチルエーテルのようなエーテル；メチルイソブチルケトン（ＭＩＢＫ）及びシクロヘキサノンのようなケトン；トリクロロエタンのようなハロゲン置換アルカン；ブロモベンゼン及びクロロベンゼンのようなハロゲン化芳香族化合物；酢酸プロピレングリコールモノメチルエーテル（ＰＧＭＥＡ）、イソ酪酸イソブチル及びプロピオン酸プロピルのようなエステル；メタノール、エタノール及びイソプロパノールのようなアルコールを挙げることができるが、これらに限定されない。有用なシリコーン溶媒の例としては、オクタメチルシクロテトラシロキサン、及びデカメチルシクロペンタシロキサンのような環状シロキサンを挙げることができるが、これらに限定されない。単一溶媒を用いてもよく、又は溶媒の混合物を用いてもよい。
【００１８】
シルセスキオキサン樹脂を生成する反応は、シルセスキオキサン樹脂の著しいゲル化又は硬化を引き起こさない限り、いかなる温度で行うこともできる。一般的には、反応は５℃〜１５０℃の範囲内の温度で行われ、１５℃〜１１０℃が推奨されている。
【００１９】
シルセスキオキサン樹脂を形成する時間は、温度、反応剤のタイプ及び量、並びに触媒の量のような多数の要因によって決まる。一般的には、反応時間は数分〜数時間である。当業者であれば、反応を完了するのに必要な時間を容易に決定することができるだろう。反応を促進するのに用いることができる酸触媒としては、硝酸、硫酸、スルホン酸、塩酸、酢酸、等が挙げられるが、これらに限定されない。反応を促進するのに用いることができる塩基触媒としては、とりわけ水酸化ナトリウム、水酸化カリウム、水酸化セシウム、水酸化テトラメチルアンモニウム、トリエチルアミンが挙げられるが、これらに限定されない。
【００２０】
反応の完了後、触媒は任意で除去することができる。触媒の除去方法は当技術分野において周知であり、中和、揮散若しくは水洗又はこれらの組み合わせを含む。多量の触媒はとくに溶液中でのシリコーン樹脂の保存寿命に悪影響を及ぼし得、よってその除去が推奨されている。
【００２１】
シルセスキオキサン樹脂の生成工程では、反応を完了した後、揮発物質をシルセスキオキサン樹脂溶液から減圧下で除去することができる。こうした揮発物質としては、アルコール副生成物、過剰水、触媒、塩酸（クロロシラン経路）及び溶媒が挙げられる。揮発物質の除去方法は当技術分野において知られ、例えば蒸留が挙げられる。
【００２２】
シルセスキオキサン樹脂を生成する反応後、多数の任意のステップを行い、所望の形態又は所望の濃度のシルセスキオキサン樹脂を得ることができる。例えば、シルセスキオキサン樹脂は溶媒を除去することにより濃縮することができる。溶媒の除去方法は重要ではなく、多くの方法が当技術分野において周知である（例えば、加熱及び／又は真空下での蒸留）。シルセスキオキサン樹脂の濃度が特定の濃度に達すると、特定の用途のために樹脂を同じ又は別の溶媒で希釈することができる。あるいは、最終製品には異なる溶媒、反応に用いた溶媒以外が望ましい場合、第２溶媒を添加し、第１溶媒を例えば蒸留によって除去することにより、溶媒交換を行うことができる。また、溶媒中の樹脂濃度は、いくらかの溶媒を除去又は追加の溶媒を添加することにより、調整することができる。
【００２３】
コーティング組成物は一般的には溶媒を含有する。有用な溶媒（ｉｉｉ）としては、とりわけ１−メトキシ−２−プロパノール、４−メチル−２−ペンタノール、酢酸プロピレングリコールモノメチルエチル、γ−ブチロラクトン、及びシクロヘキサノンが挙げられるが、これらに限定されない。コーティング組成物は一般的には、コーティング組成物の総重量に対して、１０〜９９．９重量％、あるいは８０〜９８重量％の溶媒を含む。
【００２４】
コーティング組成物をその上にパターンを有する基板上に塗布する。一般的には、基板は半導体部品の製造に用いられるシリコン系デバイス及びガリウムヒ素系デバイスのような半導体デバイスである。一般的には、デバイスは少なくとも１つの半導体層及び各種導体、半導体、又は絶縁材料からなる複数の他の層を備える。
【００２５】
半導体デバイス上のパターンは一般的には塗布及びパターン形成されたフォトレジスト層である。一般的には、パターン形成フォトレジストは、図１に示すようにハードマスクの上に形成される反射防止コーティングの上に形成される。フォトレジスト、反射防止コーティング及びハードマスク層の塗布方法は当技術分野において知られている。フォトレジスト層におけるパターンの生成方法も当技術分野において知られている。
【００２６】
フォトレジスト層は、熱酸発生剤、光酸発生剤又はアミン架橋剤から選択される活性剤を含む。
【００２７】
熱酸発生剤は、加熱すると、例えば焼成ステップ又はレジストフロー工程中に、酸性部分を発生させることができる化合物である。熱酸発生剤は、非イオン性熱酸発生剤、イオン性酸発生剤又はポリマー酸発生剤とすることができる。非イオン性熱酸発生剤の例としては、これらに限定されないが、ｐ−トルエンスルホン酸シクロへキシル、ｐ−トルエンスルホン酸メンチル、２，４，６−トリイソプロピルベンゼンスルホン酸シクロへキシル、ニトロベンジルエステル、ベンゾイントシレート、２−ニトロベンジルトシレート、トリス（２，３−ジブロモプロピル）−１，３，５−トリアジン−２，４，６−トリオン、有機スルホン酸、ｐ−トルエンスルホン酸、ドデシルベンゼンスルホン酸、シュウ酸、フタル酸、リン酸、カンファースルホン酸、２，４，６−トリメチルベンゼンスルホン酸、トリイソプロピルナフタレンスルホン酸、５−ニトロ−ｏ−トルエンスルホン酸、５−スルホサリチル酸、２，５−ジメチルベンゼンスルホン酸、２−ニトロベンゼンスルホン酸、３−クロロベンゼンスルホン酸、３−ブロモベンゼンスルホン酸、２−フルオロカプリルナフタレンスルホン酸、ドデシルベンゼンスルホン酸、１−ナフトール−５−スルホン酸、２−メトキシ−４−ヒドロキシ−５−ベンゾイル−ベンゼンスルホン酸、及びこれらの塩のアルキルエステル、並びにこれらの混合物が挙げられる。イオン性熱酸発生剤としては、ドデシルベンゼンスルホン酸トリエチルアミン塩、ドデシルベンゼンジスルホン酸トリエチルアミン塩、炭素環アリール（例えばフェニル、ナフチル、アントラセニル、等）、ヘテロアリール（例えばチエニル）又は脂肪族スルホン酸塩、好適には炭素環アリールスルホン酸塩、任意で置換ベンゼンスルホン酸塩、等のようなスルホン酸塩が挙げられるが、これらに限定されない。炭素環アリールスルホン酸塩は非置換とすることができ、又は例えば１つ以上のヒドロキシ；任意で置換アルキル；任意で置換アルケニル；任意で置換アルコキシ；任意で置換炭素環アリール、例えば任意で置換フェニル、任意で置換ナフチル、任意で置換アントラセン等；任意で置換アラルキル、例えば任意で置換ベンジル等；並びに任意で好適には１〜３個の環、各環に３〜８個の環員、及び１〜３個のクマリニル、キノリニル、ピリジル、ピラジニル、ピリミジル、フリル、ピロリル、チエニル、チアゾリル、オキサゾリル、イミダゾリル、インドリル、ベンゾフラニル、ベンゾチアゾール、テトラヒドロフラニル、テトラヒドロピラニル、ピペリジニル、モルホリノ、ピロリジニルのようなヘテロ原子を有する置換複素芳香族又は複素脂環式基；等により置換することができる。
【００２８】
光酸発生剤は、ＵＶに露光すると、例えば焼成ステップ又はレジストフロー工程中に酸性部分を発生させることができる化合物である。光酸発生剤としては、硫化物及びオニウム系化合物が挙げられる。光酸発生剤としては、ヘキサフルオロリン酸ジフェニルヨード、ヘキサフルオロヒ酸ジフェニルヨード、ヘキサフルオロアンチモン酸ジフェニルヨード、トリフルオロメタンスルホン酸ジフェニルｐ−メトキシフェニル、トリフルオロメタンスルホン酸ジフェニルｐ−トルエニル、トリフルオロメタンスルホン酸ジフェニルｐ−イソブチルフェニル、トリフルオロメタンスルホン酸ジフェニルｐ−ｔｅｒｔ−ブチルフェニル、ヘキサフルオロリン酸トリフェニルスルホニウム、ヘキサフルオロヒ酸トリフェニルスルホニウム、ヘキサフルオロアンチモン酸トリフェニルスルホニウム、トリフルオロメタンスルホン酸トリフェニルスルホニウム及びトリフルオロメタンスルホン酸ジブチルナフチルスルホニウムが挙げられるが、これらに限定されない。
【００２９】
アミン架橋剤は、加熱又はＵＶに露光すると、例えば焼成ステップ又はレジストフロー工程中にアミンを発生させることができる化合物である。アミン架橋剤の例としては、グリコウリルホルムアルデヒド樹脂、メラミンホルムアルデヒド樹脂、ベンゾグアナミンホルムアルデヒド樹脂、ウレアホルムアルデヒド樹脂、Ｎ，Ｎ，Ｎ，Ｎ−テトラ（アルコキシメチル）グリコウリル、Ｎ，Ｎ，Ｎ，Ｎ−テトラ（メトキシメチル）グリコウリル、Ｎ，Ｎ，Ｎ，Ｎ−テトラ（エトキシメチル）グリコウリル、Ｎ，Ｎ，Ｎ，Ｎ−テトラ（ｎ−プロポキシメチル）グリコウリル、Ｎ，Ｎ，Ｎ，Ｎ−テトラ（ｔ−プロポキシメチル）グリコウリル、Ｎ，Ｎ，Ｎ，Ｎ−テトラ（ｎ−ブトキシメチル）グリコウリル、及びＮ，Ｎ，Ｎ，Ｎ−テトラ（ｔ−ブトキシメチル）グリコウリルが挙げられるが、これらに限定されない。Ｎ，Ｎ，Ｎ，Ｎ−テトラ（メトキシメチル）グリコウリルはＣｙｔｅｃＩｎｄｕｓｔｒｉｅｓから商標ＰＯＷＤＥＲＬＩＮＫ（例えば、ＰＯＷＤＥＲＬＩＮＫ  １１７４）で市販されている。
【００３０】
一般的には、活性剤はフォトレジスト中に、フォトレジストの総重量に対して、最大２０，０００ｐｐｍ、あるいは１０〜１０，０００ｐｐｍの量で存在している。
【００３１】
コーティング組成物の基板への具体的な塗布方法としては、スピンコーティング、ディップコーティング、スプレーコーティング、フローコーティング、スクリーン印刷等が挙げられるが、これらに限定されない。一般的な塗布方法はスピンコーティングである。一般的には、コーティングは電子デバイスの１，０００〜２，０００ＲＰＭでの回転、及びコーティング組成物の回転する電子デバイスの表面への添加を含む。
【００３２】
コーティング組成物が塗布されると、いずれの溶媒も除去され、コーティング組成物を硬化機構に露光し、フォトレジストにおいて活性剤を活性化し、コーティング組成物をフォトレジストの表面で硬化する。シルセスキオキサン樹脂上の官能基及び組成物中の活性剤に応じて、硬化機構は熱又は放射線によるものであってもよい。
【００３３】
コーティング組成物を熱硬化するため、コーティングした基板を十分な温度まで十分な時間加熱し、硬化をもたらす。硬化は例えばコーティング組成物を８０℃〜２５０℃で０．１〜６０分、あるいは１００℃〜１５０℃で０．５〜５分、あるいは１００℃〜１３０℃で０．５〜２分間加熱することにより行うことができる。硬化工程中にいずれかの加熱方法を用いることができる。例えば、コーティングした電子デバイスは石英環状炉、対流式オーブン中、又は加熱板上に配置することができる。
【００３４】
放射線硬化は、コーティング組成物をＵＶ、Ｘ線、ｅビーム、ＥＵＶ、等のような放射線源に露光すると起きる。一般的には２００ｎｍ〜４５０ｎｍの波長を有する紫外線を用い、あるいは２４５ｎｍ〜３６５ｎｍの波長を有する紫外線を用いる。適切な放射線源としては、水銀、水銀／キセノン、及びキセノンランプが挙げられる。好適な放射線源はＫｒＦエキシマレーザー（２４８ｎｍ）である。より長い波長、例えば３６５ｎｍの放射線を用いる場合、増感剤をフォトレジスト組成物に添加し、放射線の吸収を向上することが推奨されている。コーティング組成物の完全露光は一般的には１００ｍＪ／ｃｍ２未満の放射線、あるいは５０ｍＪ／ｃｍ２未満の放射線で達成される。
【００３５】
硬化するコーティング組成物の量はフォトレジスト中の活性剤の量及びコーティング組成物を硬化機構に露光する時間によって決まる。コーティング組成物を放射線源に露光する場合、その後の熱処理を行い、樹脂中での硬化を促進することが望ましくあり得る。
【００３６】
硬化が起こった後、未硬化コーティング組成物を現像剤溶液で除去することができる。適切な現像剤溶液は一般的には塩基水溶液、一般的には金属イオンを含まない塩基水溶液、及び任意で有機溶媒を含有する。当業者であれば適当な現像剤溶液を選択することができるだろう。標準的な産業用の現像剤溶液の例としては、水酸化ナトリウム、水酸化カリウム、炭酸ナトリウム、ケイ酸ナトリウム、メタケイ酸ナトリウム及び水性アンモニアのような有機アルカリ、エチルアミン及びｎ−プロピルアミンのような第１級アミン、ジエチルアミン及びジ−ｎ−ブチルアミンのような第２級アミン、トリエチルアミン及びメチルジエチルアミンのような第３級アミン、ジメチルエタノールアミン及びトリエタノールアミンのようなアルコールアミン、水酸化テトラメチルアンモニウム、水酸化テトラエチルアンモニウム及び塩素のような第４級アンモニウム塩、並びにピロール及びピペリジンのような環状アミンを挙げることができるが、これらに限定されない。一般的には水酸化テトラメチルアンモニウム（ＴＭＡＨ）のような第４級アンモニウム塩の溶液が用いられる。
【００３７】
未硬化コーティング組成物を除去した後、パターン形成フォトレジストの上に硬化コーティング組成物の層が残る。硬化コーティング組成物の水平表面を次に除去し、フォトレジストの側壁上に硬化コーティング組成物を残す。硬化コーティング組成物はＣＦ４のような既知の反応性イオンエッチング技術により除去することができる。
【００３８】
フォトレジスト層は次に、酸素、プラズマ、及び／又は酸素／二酸化硫黄プラズマのような反応性イオンでのエッチングのような既知の技術により除去することができる。適切なプラズマ装置としては、電子サイクロトロン共鳴（ＥＣＲ）、ヘリコン、誘導結合プラズマ（ＩＣＰ）、及び伝送結合プラズマ（ＴＣＰ）システムが挙げられるが、これらに限定されない。エッチング技術は当技術分野において周知であり、当業者であれば各種市販のエッチング装置に精通しているだろう。
【００３９】
追加のステップ又はパターンを下層中へ転写するステップを用い、所望の構造を有するデバイスを製造することができる。
【実施例】
【００４０】
以下の実施例は本発明の実施形態を示すために含む。当業者であれば、以下の実施例に開示する技術が本発明者により本発明の実施において十分に機能することが見出された技術を表し、よってその実施について一般的な態様を構成するとみなすことができることを理解すべきである。しかしながら、当業者であれば、本開示を踏まえて、本発明から逸脱することなく、開示する具体的な実施形態において多くの変更を行うことができ、さらに同様又は類似の結果が得られることを理解すべきである。すべてのパーセントは重量％である。
【００４１】
（実施例１）  Ｔ（Ｈ）０．６５Ｔ（ＣＨＥｐ）０．３Ｔ（ＰＥＯ）０．０５の合成
トルエン中のヒドロシルセスキオキサン（Ｍｗ＝２２００、２１２ｇ、トルエン中１２．５重量％）、アリルモノメチルポリエチレングリコール（１８．７５ｇ）、及びビニルシクロヘキセンオキシド（１８．６３ｇ）を含有する５００ｍＬフラスコに、数滴の白金触媒を添加した。混合物を２時間８０℃で撹拌した。溶媒交換により選択された溶媒の溶液を得、１０重量％とした。溶液は０．２ミクロンＰＴＦＥフィルターを通してろ過し、ＨＤＰＥ瓶に保存した。ＧＰＣ（ｖｓ．ＰＳ）：Ｍｗ＝４３６０、ＰＤＩ＝３．０４。
【００４２】
（実施例２）  Ｔ（Ｈ）０．５５Ｔ（ＭＡ）０．３０Ｔ（ＰＥＯ）０．１５の合成
三口３Ｌフラスコに、酢酸エチル（１００ｇ）、Ｍｅ（ＯＣＨ２ＣＨ２）５〜９Ｏ（ＣＨ２）３ＳｉＣｌ３（２８．８４ｇ）、メタクリロキシプロピルトリメトキシシラン（３７．２５ｇ）、及びＨＳｉＣｌ３（３７．２５ｇ）を入れた。酢酸エチル（３００ｇ）及び水（２７ｇ）の溶液をフラスコに１時間かけて添加した。溶液を１時間放置した。次に樹脂溶液をＤＩ水で洗浄し、回転蒸発器を用いてイソブタノールへ溶媒交換した。溶液を揮散させ、ｉ−ブタノール中１０重量％まで希釈した。溶液は０．２ミクロンＰＴＦＥフィルターを通してろ過し、ＨＤＰＥ瓶に保存した。ＧＰＣ（ｖｓ．ＰＳ）：Ｍｗ＝９５３０、ＰＤＩ＝２．０２。
【００４３】
（実施例３）  Ｔ（Ｈ）０．６Ｔ（ＣＨＥｐ）０．３Ｔ（ＰＥＯ）０．１の合成
トルエン中のヒドロシルセスキオキサン（４２４ｇ、Ｍｗ＝２２００、トルエン中１２．５重量％）、アリルモノメチルポリエチレングリコール（２５ｇ）、及びビニルシクロヘキセンオキシド（３７．２６ｇ）を含有する５００ｍＬフラスコに、数滴の白金触媒を添加した。混合物を２時間室温で撹拌した。溶媒交換により選択された溶媒の溶液を得、１０重量％とした。溶液は０．２ミクロンＰＴＦＥフィルターを通してろ過し、ＨＤＰＥ瓶に保存した。ＧＰＣ（ｖｓ．ＰＳ）：Ｍｗ＝８９００、ＰＤＩ＝４．２６。
【００４４】
（実施例４）  Ｔ（Ｈ）０．８５Ｔ（ＣＨＥｐ）０．１５Ｔ（ＰＥＯ）０．０５の合成
トルエン中のヒドロシルセスキオキサン（１５３．２ｇ、Ｍｗ＝２２００、トルエン中１２．５重量％）、アリルモノメチルポリエチレングリコール（６．２５ｇ）、及びビニルシクロヘキセンオキシド（９．３１ｇ）を含有する５００ｍＬフラスコに、数滴の白金触媒を添加した。混合物を２時間室温で撹拌した。溶媒交換により選択された溶媒の溶液を得、１０重量％とした。溶液は０．２ミクロンＰＴＦＥフィルターを通してろ過し、ＨＤＰＥ瓶に保存した。ＧＰＣ（ｖｓ．ＰＳ）：Ｍｗ＝４３６０、ＰＤＩ＝３．０４。
【００４５】
（実施例５）  Ｔ（Ｈ）０．８５Ｔ（ＣＨＥｐ）０．１５Ｔ（ＰＥＯ）０．０５の合成
トルエン中のヒドロシルセスキオキサン（３０６ｇ、Ｍｗ＝２２００、トルエン中１２．５重量％）、アリルモノメチルポリエチレングリコール（１２．５ｇ）、及びビニルシクロヘキセンオキシド（１８．６３ｇ）を含有する５００ｍＬフラスコに、数滴の白金触媒を添加した。混合物を２時間室温で撹拌した。溶媒交換により選択された溶媒の溶液を得、１０重量％とした。溶液は０．２ミクロンＰＴＦＥフィルターを通してろ過し、ＨＤＰＥ瓶に保存した。ＧＰＣ（ｖｓ．ＰＳ）：Ｍｗ＝４３７０、ＰＤＩ＝２．９８。
【００４６】
（実施例６）  Ｔ（Ｈ）０．８５Ｔ（ＣＨＥｐ）０．１５Ｔ（ＨＯＰ）０．０５の合成
トルエン中のヒドロシルセスキオキサン（３７．６ｇ、Ｍｗ＝２２００、トルエン中２３．５重量％）、２−アリルオキシテトラヒドロピラン（ＨＯＰ、６．６２ｇ）、及びビニルシクロヘキセンオキシド（４．１３ｇ）を含有する２５０ｍＬフラスコに、数滴のエーテル溶媒中の白金触媒を添加した。混合物を数時間室温で撹拌した。溶媒交換により選択された溶媒の溶液を得、１０重量％とした。溶液は０．２ミクロンＰＴＦＥフィルターを通してろ過し、ＨＤＰＥ瓶に保存した。ＧＰＣ（ｖｓ．ＰＳ）：Ｍｗ＝６７３０、ＰＤＩ＝３．２１。
【００４７】
（樹脂配合、コーティング及び特性）
樹脂に応じて、所定の量の光開始剤、すなわち光酸発生剤（ＰＡＧ）であるテトラキス−（ペンタフルオロフェニル）ホウ酸（ｐ−イソプロピルフェニル）（ｐ−メチルフェニル）ヨードニウム、又は光ラジカル発生剤（ＰＲＧ）であるＣｉｂａ  Ｓｐｅｃｉａｌ  ＣｈｅｍｉｃａｌｓのＩｒｇａｃｕｒｅ  ３７９を１０重量％の樹脂溶液に溶解した（表１）。ウェーハ上の膜コーティングはＫａｒｌ  Ｓｕｓｓ  ＣＴ６２スピンコーターで行った。樹脂溶液はまず０．２０ミクロンＴＥＦＬＯＮフィルターを通してろ過した後、標準片面４インチ研磨低抵抗ウェーハ又は両面研磨ＦＴＩＲウェーハ上にスピンコーティングした（とくに指示のない限り回転速度＝２０００ｒｐｍ、加速速度＝５０００、時間＝２０秒）。ウェーハを１２０℃で６０秒間予備焼成した後、広帯域ＵＶ照射を行った（ＵＶ線量は表１にＪ／ｍ２で示す）。ウェーハを次に１２０℃で６０秒間後焼成した。その後、硬化ウェーハをＴＭＡＨ溶液（０．２４Ｎ）中に６０秒間浸漬した。後硬化後のＴＭＡＨ現像剤による膜損失（％）は、硬化ウェーハをＴＭＡＨ（０．２４Ｎ）に１分間浸漬する前後の膜厚変化をＪ．Ａ．Ｗｏｏｌｌａｍ偏光解析器を用いて測定することにより割り出した。記録した厚さの値は７測定の平均である。
【００４８】
シルセスキオキサン材料の光硬化特性
【表１】
0005571788.tif 000002
【図１】
0005571788.tif 000003